(57)【特許請求の範囲】
【請求項１】
向上された水蒸気透過速度を必要とする用途に好適なフィルムであって、
当該フィルムは、
ポリエチレンまたはポリプロピレンの、ホモポリマー、ランダムコポリマーまたはブロックコポリマーである、ポリオレフィンポリマーと、
前記フィルムの１〜５０重量パーセントの親水性ポリマーと、
親水性表面機能性を有し、そして２０°以下の水接触角を有する、前記フィルムの３０〜８５重量パーセントの充填剤と、
を含む配合化合物を含み、
１５０ミクロン以下の厚さを有する、前記フィルム。
【請求項２】
前記親水性ポリマーは、ポリ（エチレングリコール）、ポリエチレンオキシド、ポリプロピレングリコール、及びこれらのコポリマー、ポリビニルアルコール、ポリビニルアセテート、熱可塑性ポリウレタン、ならびにこれらの組み合わせからなる群から選択される、請求項１に記載の前記フィルム。
【請求項３】
前記フィルムは、１〜１５重量％の前記親水性ポリマーを含む、請求項１に記載の前記フィルム。
【請求項４】
相溶化剤をさらに含む、請求項１に記載の前記フィルム。
【請求項５】
前記相溶化剤は、ベース樹脂を含み、前記ベース樹脂は、ポリエチレン、ポリプロピレン及びエチレンビニルアセテートコポリマーからなる群から選択され、ここで前記ポリエチレンまたはポリプロピレンはホモポリマーまたはコポリマーである、請求項４に記載の前記フィルム。
【請求項６】
前記ベース樹脂は、無水マレイン酸でグラフトされており、前記無水マレイン酸の含有量は、前記最終フィルム中１％未満である、請求項５に記載の前記フィルム。
【請求項７】
前記充填剤は、コーティングされていない炭酸カルシウムである、請求項１に記載の前記フィルム。
【請求項８】
前記充填剤は、前記フィルムの３０重量％から最大で６５重量％の量で存在する、請求項１に記載の前記フィルム。
【請求項９】
スリップ剤、粘着防止剤、酸化防止剤、色素、加工助剤、帯電防止剤、光促進剤、亜リン酸、粘着添加剤、着色料、難燃剤、殺生物剤、及び抗菌剤からなる群から選択される、１つ以上の添加剤をさらに含む、請求項１に記載の前記フィルム。
【請求項１０】
前記フィルムが１〜６ミルの厚さ、及び１００〜１０００ｇ／ｍ２日（ＷＶＴＲ）のＷＶＴＲを有することを特徴とする、請求項１に記載の前記フィルム。
【請求項１１】
前記フィルムが０．２〜１．５ミルの厚さ、及び１０００ｇ／ｍ２／日〜最大で２００００ｇ／ｍ２／日のＷＶＴＲを有することを特徴とする、請求項１に記載の前記フィルム。
【請求項１２】
前記フィルムは、基板に押出コーティングまたは結合される、請求項１に記載の前記フィルム。
【発明の詳細な説明】
【技術分野】
【０００１】
本発明は、フィルムに関し、より具体的には、中程度〜高い水蒸気透過（ＷＶＴ）速度を有するポリオレフィン系フィルムに関する。そのようなフィルムは、生鮮食品包装用途、幼児用おむつまたは成人失禁用製品で使用される通気性フィルム、通気性バリア手術衣、ならびに他の衛生及び医療用途によく適している。他の用途は、ハウスラップのための通気性の建物及び建造物用フィルム、ならびに防護服及びスポーツ用衣服のための織物を含む。この配合技術は、成分の選択及び量ならびにフィルムの厚さに基づいて調節可能なＷＶＴＲのレベルを提供する。
【背景技術】
【０００２】
水蒸気透過性ポリオレフィンフィルム及びコーティングは、種々の用途において有用性がある。例えば、菌類の増殖を引き起こし得る果物または他の農産物上への水滴凝縮を排除するのを助けるために、中程度〜高い水蒸気透過速度（「ＷＶＴＲ」）を有するフィルムが必要とされる。農産物包装用のフィルムは、用途のニーズに応じて、５０ｇ／ｍ２日よりも高い、好ましくは１５０ｇ／ｍ２日よりも高い、及びより好ましくは３００ｇ／ｍ２日よりも高い、及び最も好ましくは９００ｇ／ｍ２日よりも高いＷＶＴＲを有するべきである。例えば、少なくとも１５０ｇミル／ｍ２日のＷＶ透過係数を有するフィルムは、湿気が包装された果物全体から放出されることを可能にし、菌による腐朽を阻止または排除する。そのような用途のためのフィルムの厚さは、典型的には１〜５ミル、好ましくは１〜３ミル、及び最も好ましくは１〜２ミルである。
【０００３】
そのような包装フィルムはまた、特にフィルムまたはコーティングが包装ライナーとして使用される場合、取り扱い及び輸送の厳しさに耐えるために十分な靭性を有するべきである。棚の陳列に対して、フィルムは、好ましくは良好な光学を有するべきである。良好な光学特性はまた、消費者が包装された果物及び／または野菜の品質及び状態を見ることを可能にするために、農産物がフィルムを通して見えることを可能にする。
【０００４】
生鮮食品のための既存の通気性フィルムソリューションは、ＡＦＦＩＮＩＴＹ（商標）ポリオレフィンプラストマーのような低結晶性ポリオレフィンの使用を含む。そのようなソリューションが市場において受け入れられてきた一方で、それらは、非常に低い結晶性（例えば、０．８７０ｇ／ｃｃ）を有するプラストマーを使用してでさえ、典型的に３０〜５０ｇ／ｍ２日のＷＶＴＲ値を有する。これらの樹脂で作製されたフィルムはまた、過度に粘着性及び弾性になる傾向があり、それらを商業利用には実用的ではないものにする。
【０００５】
液体バリアを提供するが高い水蒸気透過を提供するフィルムもまた、衛生、医療、防護服、ならびに建物及び建造物市場で広く使用されている。幼児用おむつ、成人失禁用製品、及び通気性バリア手術衣などの使い捨ての衛生及び医療用途は、高いＷＶＴＲを実現するための費用効率の高いソリューションを必要とする。用途及び試験方法に応じて、典型的な通気性レベルは、５００ＷＶＴＲｇ／ｍ２／日〜２０，０００ＷＶＴＲｇ／ｍ２／日の範囲であると報告されている。
【０００６】
通気性のハウスラップは、建築中に、雨、風、及び塵などの環境要素から構造物の内部を保護し、建物の寿命中、建物の壁を通じた外からの水浸透に抵抗するように設計される。それでもなお、それらはまた、水蒸気に対して透過性でなければならない。特に、建造物内の水分の蓄積は、カビ及び白カビを引き起こす可能性があり、それらは、建物に美的及び構造的損傷を引き起こし、建物の居住者の健康被害の典型となる可能性がある。したがって、水蒸気は、構造物内の水分を最小限に抑えるために、材料を通して透過することが可能でなければならない。これらの用途に対する典型的な通気性レベルは、５０ＷＶＴＲｇ／ｍ２／日〜６００ＷＶＴＲｇ／ｍ２／日の範囲であると報告されている。
【０００７】
ポリエチレン中へのＣａＣＯ３などの充填剤の添加もまた、高いＷＶＴＲの水分通気性フィルムを作製するために作製するために使用されてきたが、これは、充填剤粒子周囲にキャビテーションを作成するために、縦方向配向、または「リングローリング」とも呼ばれる交互嵌合型または交互噛合型ローラの使用など、配向後プロセスを必要とする（例えば、国際特許出願２００７０８１５４８号または国際特許出願１９９８００４３９７号を参照されたい）。そのようなフィルムの向上された水分透過は、微孔性形態の結果である。そのようなフィルムは、おむつ及び成人失禁用バックシートフィルムのための衛生用途で、ならびに通気性であるが液体不透過性の手術衣などの医療用途で一般的に使用され、厚さが０．２〜１．５ミルの厚さの範囲であるフィルムに対して、ＣａＣＯ３レベル及び伸縮に応じて、５００ｇ／ｍ２日を超える、及び最大で２００００ＷＶＴＲｇ／ｍ２／日のＷＶＴＲ値を得ることができる。衛生用途のためには、０．２〜０．６ミルの厚さを有するフィルムが好ましい。
【０００８】
配向プロセスは、配向プロセス中に欠陥部位において裂けるまたは小さい穴が開くフィルムの傾向によって、屑の増加を引き起こす可能性がある。衛生及び医療用途は、バリア、通気性フィルムを通過した流体の漏れを防止するために、小さい穴は必要としない。公報「Ｔｈｅ  Ｒｏｌｅ  ｏｆ  Ｃａｌｃｉｕｍ  Ｃａｒｂｏｎａｔｅ  ｉｎ  Ｍｉｃｒｏｐｏｒｏｕｓ  Ｆｉｌｍ  Ａｐｐｌｉｃａｔｉｏｎｓ  ｂｙ  Ｄｅｅｂａ  Ａｎｓａｒａ，Ａｌｌｉｓｏｎ  Ｃａｌｈｏｕｎ，ａｎｄ  Ｐａｕｌ  Ｍｅｒｒｉｍａｎ，ＰＭＡ１２４ＰＬ，Ｎｏｖｅｍｂｅｒ  ２００１」で述べられているように、「ポリマー中で取り扱う、調合する、及び分散させるのがより容易である自由流動性ＣａＣＯ３を可能にするために、［典型的には］ステアリン酸被覆ＣａＣＯ３が使用される。このコーティングは、疎水性粒子をもたらす。配向プロセスは、ポリマーが炭酸カルシウム粒子から分離する微小空洞を作成する。」
【０００９】
ＣａＣＯ３充填ポリオレフィン化合物が押出コーティングを通して不織布または織物などの基板に適用されるとき、それらの化合物から通気性コーティングを作成することには、さらなる問題が生じる。ポリマーコーティングは不織布または織布に直接適用されるため、それは、織物によって次元的に拘束されるようになり、典型的には、ミクロボイド化及び得られる微細孔性を達成するために必要とされるレベルまで伸縮または配向されることができない。したがって、伸縮または配向の必要性なく、不織布表面上に通気性コーティングを生成することが望ましい。
【００１０】
高レベルのＷＶＴＲはまた、水分に対して本質的により高いレベルの透過性を有するポリマーを使用して達成され得る。これらのポリマーは、典型的には、水蒸気に対して高い透過を示す親水性官能基を有する。例えば、ポリアミド（ナイロン）フィルムは、果物包装用途ですでに使用されている。これらのフィルムは、靭性及び良好な光学と組み合わせて高いＷＶＴＲ値（〜３００ｇ／ｍ２日）を提供するが、ポリオレフィンと比較すると、それらはより高価であり、加工がより困難になる傾向がある。さらに、ポリアミドフィルムは、ポリアミドが酸素に対する良好なバリアであるため、十分な酸素透過を提供するために微穿孔を必要とする。それらはまた、湿気を吸収し、水分で飽和され得、湿気に応じて変化する透過性を有するフィルムをもたらす。したがって、ナイロンフィルムは、大量生鮮食品包装用途において経済的に実現可能ではない（費用効率が高くない）。
【００１１】
フィルムで高いＷＶＴＲを提供する他の親水性ポリマーは、熱可塑性ポリウレタン、ポリエーテルエステル及びポリエーテルアミドのマルチブロックコポリマー、ならびにより低い分子量のポリ（エチレングリコール）とも称されるポリビニルアルコール及びポリ（エチレンオキシド）などの水溶性ポリマーである。ポリアミドの場合と同様に、これらの材料は、多くの場合、所望の用途に対して法外に高価である。さらに、これらのポリマーのうちのいくつかの水溶性は、無希釈形態でそれらを使用することに対して課題を示し得る。
【００１２】
したがって、微細孔性をもたらすための配向後ステップの必要なく、従来の吹き付け、流延、及び押出コーティングフィルムラインで製造され得る、改善されたＷＶＴＲの費用効率が高いフィルムの必要性が残る。
【００１３】
本発明は、高い水蒸気透過速度を必要とする用途に好適なフィルムを提供する。本フィルムは、ポリオレフィンポリマーを、本フィルムの１〜３０重量パーセントの親水性ポリマー、及び本フィルムの３０〜７５重量パーセントの親水性表面機能性を有する充填剤と合わせて含む。本発明の目的で、「親水性」ポリマーは、水との水素結合に関与し得る極性またはイオン化官能基を含有するものとして定義され得る。ハンセン溶解度パラメータが、本発明の目的での使用への適合性を決定するために使用されてもよく、１８ＭＰａ１／２を超えるハンセン溶解度パラメータ「δ」が、使用に適すると見なされる。ハンセン溶解度パラメータの表は、参考文献、Ｈａｎｓｅｎ  Ｓｏｌｕｂｉｌｉｔｙ  Ｐａｒａｍｅｔｅｒｓ：Ａ  Ｕｓｅｒ’ｓ  Ｈａｎｄｂｏｏｋ  ｂｙ  Ｃｈａｒｌｅｓ  Ｍ．Ｈａｎｓｅｎ，ＣＲＣ  Ｐｒｅｓｓ，１９９９に示される。
【００１４】
本発明の目的で、親水性表面機能性を有する充填剤は、表面における官能基の親水性により水に対して親和性を有する、微粒子型無機または有機充填剤である。プラスチックで使用される一般的な充填剤は、親油性であるタルクなどの少数の場合を除いて、大部分が親水性である。いくつかの用途において、本発明で使用するための充填剤が、６０°以下、好ましくは２０°以下、より好ましくは０°、またはより正確には、この方法に対する最小の検出可能な限度未満の水接触角（ＡＳＴＭ  Ｄ７３３４によって決定されるような）を有することが好ましくあり得る。親水性を低減するコーティングまたは結合剤を用いた表面処理は、充填剤表面に対する親水性ポリマーの親和性を損なう可能性があり、したがって望ましくない。
【００１５】
本発明のフィルムは、１５０ミクロン（６ミル）以下の厚さを有する。
【図面の簡単な説明】
【００１６】
【図１】（ａ）試料１．１１（コーティングされたＣａＣＯ３を有する）、（ｂ）試料１．６（コーティングされていないＣａＣＯ３を有する）に対する走査型電子顕微鏡の顕微鏡写真のセットである。
【発明を実施するための形態】
【００１７】
本明細書で使用される場合、用語「ポリマー」は、同じ種類または異なる種類のものであるかにかかわらず、重合化モノマーによって調製されるポリマー化合物を指す。したがって、ポリマーという一般名称は、一種類のみのモノマーから調製されるポリマーを指すために通常用いられる用語「ホモポリマー」、ならびに２つ以上の異なるモノマーから調製されるポリマーを指す「コポリマー」を包含する。
【００１８】
「ポリエチレン」は、エチレンモノマーから得られた５０重量％を超える単位を含むポリマーを意味するものとする。これは、ポリエチレンホモポリマーまたはコポリマー（２つ以上のコモノマーから得られる単位を意味する）を含む。当該技術分野において既知の一般的な形態のポリエチレンとしては、低密度ポリエチレン（ＬＤＰＥ）、線状低密度ポリエチレン（ＬＬＤＰＥ）、超低密度ポリエチレン（ＵＬＤＰＥ）、極低密度ポリエチレン（ＶＬＤＰＥ）、線状及び実質的に線状の低密度樹脂の両方を含む、シングルサイト触媒化線状低密度ポリエチレン（ｍ−ＬＬＤＰＥ）、ならびに高密度ポリエチレン（ＨＤＰＥ）が挙げられる。これらのポリエチレン材料は、概して、当該技術分野において既知である。しかしながら、以下の説明は、これらの異なるポリエチレン樹脂のいくつかの間の差を理解するのに役立ち得る
【００１９】
用語「ＬＤＰＥ」はまた、「高圧エチレンポリマー」または「高度分岐ポリエチレン」とも称され得、ポリマーが、過酸化物などの遊離基開始剤を使用して、１４，５００ｐｓｉ（１００ＭＰａ）を上回る圧力で、オートクレーブまたは管型反応器において部分的または完全にホモポリマー化またはコポリマー化されることを意味するように定義される（例えば、参照により本明細書に組み込まれる、米国第４，５９９，３９２号を参照されたい）。ＬＤＰＥ樹脂は、典型的には、０．９１６〜０．９４０ｇ／ｃｍ３の範囲の密度を有する。
【００２０】
用語「ＬＬＤＰＥ」は、伝統的なチーグラー・ナッタ触媒系、ならびにメタロセンなどのシングルサイト触媒（時に「ｍ−ＬＬＤＰＥ」と称される）を使用して作製される両方の樹脂を含む。ＬＬＤＰＥは、ＬＤＰＥよりも少ない長鎖分岐を含有し、米国特許第５，２７２，２３６号、米国特許第５，２７８，２７２号、米国特許第５，５８２，９２３号、及び米国特許第５，７３３，１５５号においてさらに定義される、実質的に線状のエチレンポリマー、米国特許第３，６４５，９９２号にあるような均一に分岐した線状エチレンポリマー組成物、米国特許第４，０７６，６９８号に開示されるプロセスに従って調製されるような不均質に分岐したエチレンポリマー、ならびに／またはこれらのブレンド（米国第３，９１４，３４２号または米国第５，８５４，０４５号に開示されるものなど）を含む。線状ＰＥは、当該技術分野において既知の任意の反応器の種類または反応器構成を使用して、気相、溶液相、またはスラリー重合またはこれらの任意の組み合わせを介して作製され得、気相及びスラリー相反応器が最も好ましい。
【００２１】
用語「ＨＤＰＥ」は、約０．９４０ｇ／ｃｍ３を超える密度を有するポリエチレンを指し、それらは概して、チーグラー・ナッタ触媒、クロム触媒、またはさらにはメタロセン触媒で調製される。
【００２２】
「ポリプロピレン」は、プロピレンモノマーから得られた５０重量％を超える単位を含むポリマーを意味するものとする。これは、ホモポリマーポリプロピレン、ランダムコポリマーポリプロピレン、インパクトコポリマーポリプロピレン、ならびにプロピレン系プラストマー及びエラストマーを含む。これらのポリプロピレン材料は、概して、当該技術分野において既知である。
【００２３】
以下の分析方法が本発明で使用される。
【００２４】
密度は、ＡＳＴＭ  Ｄ７９２に従って決定される。
【００２５】
「ＭＩ」または「Ｉ２」とも称される「メルトインデックス」は、ＡＳＴＭ  Ｄ１２３８に従って決定される（１９０℃、２．１６ｋｇ）。「メルトインデックス」は、概して、ポリエチレンポリマーと関連する。
【００２６】
水蒸気透過速度（またはＷＶＴＲ）は、例えば、ｇ／ｍ２日の単位で報告され得る絶対透過速度である。特許請求の範囲に含まれるＷＶＴＲの範囲は、一方の側で１００％及びもう一方の側で０％の相対湿度で、３８℃において、Ｍｏｃｏｎ  Ｗ７００測定装置を使用して、ＡＳＴＭ  Ｆ１２４９−０６に従って決定される。測定に使用される試料サイズは、５ｃｍ２であった。高いＷＶＴＲがセンサの被水をもたらす場合に関しては、１．２７ｃｍ２のより小さい表面積に試料を覆った。ＷＶＴＲデータは、試料厚さに関して、例えば、本明細書で使用されるようなミル／ｍ２日の単位の透過係数に正規化されてもよい。他の測定方法もまた、ＷＶＴＲの傾向を実証するために、本明細書においていくつかの実施例で使用されてきた。（例えば、“Ｎｏｖｅｌ  Ｍｉｃｒｏｐｏｒｏｕｓ  Ｆｉｌｍｓ  ａｎｄ  Ｔｈｅｉｒ  Ｃｏｍｐｏｓｉｔｉｅｓ，”Ｐ．Ｃ．Ｗｕ，Ｇｒｅｇ  Ｊｏｎｅｓ，Ｃｈｒｉｓ  Ｓｈｅｌｌｅｙ，Ｂｅｒｔ  Ｗｏｅｌｆｌｉ，Ｊｏｕｒｎａｌ  ｏｆ  Ｅｎｇｉｎｅｅｒｅｄ  Ｆｉｂｅｒｓ  ａｎｄ  Ｆａｂｒｉｃｓ；Ｖｏｌｕｍｅ  ２，Ｉｓｓｕｅ  １−２００７を参照されたい。）
【００２７】
化合物、フィルム、またはコーティングの成分
本フィルムの第１の成分は、ポリオレフィンポリマーである。ポリオレフィンポリマーは、本フィルムの１０％〜９４％重量パーセント、好ましくは２５％〜７５％を構成する。ポリオレフィンポリマーは、α−オレフィンモノマーから主に得られる任意のポリマーを含み、αオレフィンモノマーは、２〜１２個の炭素原子を有する。本発明の目的で、ポリマーは、ポリマーの５０重量％超がモノマーから得られる場合、そのモノマーから主に得られる。好ましくは、ポリオレフィンポリマーは、エチレンまたはプロピレンモノマーから主に得られる。ポリオレフィンポリマーは、ホモポリマーまたはコポリマーであってもよい。ポリマーがコポリマーである場合、コモノマーは、２〜１２個の炭素原子を有するα−オレフィン、またはアクリル酸、メタクリル酸、エタクリル酸、イタコン酸、マレイン酸、フマル酸などの部分を含有するカルボン酸、ならびにマレイン酸水素メチル、フマル酸水素メチル、フマル酸水素エチル、及び無水マレイン酸などのモノエステルであることが好ましい。ポリエチレンポリマーに対して、ポリマーがコポリマーである場合、好ましいコモノマーは、１−ヘキセン及び１−オクテンを含む。ポリプロピレンポリマーに対して、ポリマーがコポリマーである場合、好ましいコモノマーは、エチレン、１−ブチレン、及び１−ヘキセンを含む。好ましいポリオレフィンポリマーは、エチレンビニルアセテートコポリマー（ＥＶＡ）、エチレンアクリル酸コポリマー（ＥＡＡ）、イオノマー、エチレンエチルアクリレートコポリマー（ＥＥＡ）、エチレンブチルアクリレートコポリマー（ＥＢＡ）低密度ポリエチレン（ＬＤＰＥ）、超低密度ポリエチレン（ＵＬＤＰＥ）、極低密度ポリエチレン（ＶＬＤＰＥ）、線状低密度ポリエチレン（ＬＬＤＰＥ）、中密度ポリエチレン（ＭＤＰＥ）、高密度ポリエチレン（ＨＤＰＥ）、ホモポリマーポリプロピレン（ｈＰＰ）、ポリプロピレンランダムコポリマー（ＲＣＰ）、及びポリプロピレンインパクトコポリマー（ＩＣＰ）、オレフィンブロックコポリマー（ＯＢＣ）、プロピレン系エラストマーまたはプラストマー（ＰＢＰＥ）を含む。いくつかの実施形態に対して、ポリオレフィンポリマーは、少なくとも１１０℃、より好ましくは１１５℃〜１７０℃の範囲の融点を有することが好ましい。密度、メルトインデックス、またはメルトフローレート、コモノマーの量などの樹脂の特性は、使用目的に応じて選択され得る。衛生及び医療用途のためのポリエチレン系フィルムに対する好ましいメルトインデックス（（１９０℃、２．１６ｋｇ）範囲は、概して、０．７〜１５ｇ／１０分、好ましくは０．８〜７ｇ／１０分であり、そのような用途に対する好ましい密度は、概して、０．９０〜０．９６ｇ／ｃｍ３、好ましくは０．９１〜０．９５ｇ／ｃｍ３である。
【００２８】
いくつかの実施形態では、ＬＤＰＥとのＬＬＤＰＥの物理的ブレンドなどの２つ以上のポリオレフィンポリマー、または上記のポリオレフィンの他の好適な組み合わせを含むことが有益であり得る。具体的には、典型的にポリオレフィン用途で使用される、最大で１重量パーセント、好ましくは最大で０．５重量パーセントの無水マレイン酸グラフト化または他の官能化エチレンコポリマーを含むことも有利であり得る（そのようなポリマーは、ベースポリオレフィンポリマーを以下に記載される極性ポリマー及び充填剤とより適合するものにする働きをし得る）。ベースポリマーがすでに官能性ポリマー（例えば、ＥＶＡ、ＥＡＡ、またはＥＥＡコポリマー）である実施形態では、二次相溶化剤（ｃｏｍｐａｔａｂｌｉｚｅｒ）の使用はあまり有効ではない可能性がある。
【００２９】
本フィルムの第２の成分は、親水性ポリマー材料である。親水性ポリマー材料は、本フィルムの１〜３０重量パーセント、好ましくは５％〜２０％を構成する。本発明の目的で、「親水性ポリマー」は、親水性官能基、例えば、ポリ（エチレングリコール）（ＰＥＧ）、ポリ（エチレングリコール）の類似体、ポリビニルアルコール（ＰＶＯＨ）、ポリビニルアセテート、熱可塑性ポリウレタン（ＴＰＵ）、及びこれらの組み合わせを有するポリマーである。ハンセン溶解度パラメータδは、本発明の目的で、親水性の指標として使用され得る。好ましいポリマーは、そのハンセン溶解度パラメータに対して少なくとも１８ＭＰａ１／２の値を有するが、最も好ましいポリマーは、２５ＭＰａ１／２を上回る溶解度パラメータを有する。多くの実施形態に対して、好ましい親水性ポリマーは、ポリエチレングリコール、具体的には、少なくとも２００ｇ／モル、より好ましくは少なくとも約５００ｇ／モル、さらにより好ましくは少なくとも約１４００ｇ／モル、ならびに約８０，０００ｇ／モル未満、より好ましくは約２０，０００ｇ／モル未満、及びさらにより好ましくは８０００ｇ／モル未満の総平均分子量を有するポリエチレングリコールである。親水性ポリマーとして熱可塑性ポリウレタンを使用する実施形態に対して、ＴＰＵは０．１〜２００ｇ／１０分のメルトインデックス（１９０℃、２．１６ｋｇ）を有することが好ましい。
【００３０】
本発明のフィルムの第３の必須の成分は、親水性充填剤である。親水性充填剤は、本フィルムの３０〜７５重量パーセント、より好ましくは３５％〜６０％を構成する。本発明の目的で、「親水性充填剤」は、その表面上に親水性官能基を有する充填剤である。好適な親水性充填剤としては、ＣａＣＯ３、カオリン、マイカ、タルク、長石、パーライト、珪藻土、シリカゲル、活性炭、及び上記のうちの２つ以上の組み合わせが挙げられ、コーティングされていないＣａＣＯ３がいくつかの実施形態では好ましい。充填剤表面が、非極性ポリオレフィンマトリクスに向かってよりも、親水性ポリマーに向かってより高い親和性を有するため、表面コーティングで修飾されていない充填剤の親水性官能基が非常に好ましい。例えば、通気性バックシートフィルムで使用されるＣａＣＯ３は、典型的には、ステアリン酸でコーティングされており、それは本発明に対しては望ましくない。
【００３１】
充填剤粒形分布は、最大粒形がフィルムまたはコーティングの厚さを超えないように選択される。本明細書に記載される向上されたＷＶＴＲの要因は、微細孔性ではなく、親水性ポリマーの存在によって可能になる向上された水分透過と関連する。したがって、充填剤は、延伸フィルムに多孔性をもたらすために添加されるのではなく、むしろ、それはフィルム中の親水性ポリマーの分散を安定させるために添加され、それはポリオレフィンと非常に不適合である。
【００３２】
本発明に従って生成されるフィルムのＷＶＴＲは調節可能であり、すなわち、それは、目的の用途のニーズに合うために、配合中の充填剤及び親水性ポリマーの量及び選択を変更することによって、非常に広い範囲にわたって変更され得る。概して、より高いＷＶＴＲは、より高いレベルの親水性ポリマー及びより高いレベルの親水性ポリマーで得られる。本発明のフィルムは、好ましくは１５００ｇ／ｍ２日を超える、及びより好ましくは５，０００ｇ／ｍ２日を超える水蒸気透過を示し得る。生鮮食品用途に対して、１５００ｇ／ｍ２日未満が望ましく、多くのそのような用途において、１００〜１０００ｇ／ｍ２日が望ましい。通気性の建物及び建造物用フィルムに対して、３５〜３００ｇ／ｍ２日のＷＶＴＲ速度が好ましくあり得る。建物及び建造物用途において、水蒸気透過は、多くの場合、「浸透」の観点から考察されることに留意されたい。浸透率は、グレイン／ｆｔ２＊時＊Ｈｇインチの単位で表現され、このようにしてＷＶＴＲは、浸透率に変換され得る（１グレイン／ｆｔ２時（Ｈｇインチ）＊０．０６４７９９ｇ／グレイン＊１０．７６４ｆｔ２／ｍ２＊０．４２３３３（Ｈｇインチ）＊２４時／日＝７．０８ｇ／ｍ２日）。浸透値は、ＡＳＴＭ  Ｅ９６試験条件に従って測定される。５０％の相対湿度及び７４°Ｆの条件を仮定すると、水蒸気圧は０．４２３３３（Ｈｇインチ）である。
【００３３】
また、フィルムまたはコーティングが、共押出された、あるいは積層としての追加の層を含んでもよいことが考慮される。これらの層は、追加の機能性、例えば、酸素バリア及び二酸化炭素バリアまたは透過などのさらなる強度またはガスバリア特性を提供するための層を提供するように選択されてもよい。
【００３４】
通気性バリアおむつバックシートの場合、フィルムまたはコーティングは、不織布織物に結合される単層または多層構造物であってもよい。フィルムを不織布に結合するための一般的な方法は、結合されたホットメルト接着積層、超音波接合、及びカレンダーまたはニップロールを通した熱接合を含む。コーティングを不織布に適用するための一般的な方法は、押出コーティングによる。
【００３５】
概して、当該技術分野において既知であるように、本発明のフィルムはまた、酸化防止剤（例えば、Ｃｉｂａ  Ｇｅｉｇｙによって供給されるＩｒｇａｎｏｘ（登録商標）１０１０またはＩｒｇａｎｏｘ（登録商標）１０７６などのヒンダードフェノール）、亜リン酸（例えば、同様にＣｉｂａ  Ｇｅｉｇｙによって供給されるＩｒｇａｆｏｓ（登録商標）１６８）、粘着添加剤（例えば、ＰＩＢ）、Ｓｔａｎｄｏｓｔａｂ  ＰＥＰＱ（商標）（Ｓａｎｄｏｚによって供給される）、色素、着色料、充填剤、ＴｉＯ２、帯電防止添加剤、難燃剤、スリップ添加剤、粘着防止添加剤、殺生物剤、抗菌剤などの添加剤を含んでもよく、それらの所望の目的を達成するために当該技術分野で典型的に使用されるレベルで、本発明のエチレンポリマー押出組成物にも含まれ得る。
【００３６】
本発明のフィルムまたはコーティングは、伝統的なプロセスを使用して作製され得る。したがって、本フィルムは、吹き付け、流延、または押出コーティングプロセスを介して製造される。本発明のフィルムは、１５０または１２５ミクロン未満、好ましくは８〜１００、及び別の実施形態では１２〜５０ミクロンの範囲の総厚を有する。
【００３７】
そのようなフィルムは、生鮮食品包装用途、幼児用おむつまたは成人失禁用製品で使用される通気性フィルム、通気性バリア手術衣、ならびに他の衛生及び医療用途によく適している。他の用途としては、ハウスラップ用の通気性建物及び建造物フィルム、ならびに防護服またはスポーツ用衣服のための織物が挙げられる。
【実施例】
【００３８】
実施例１
コーティングされていないＣａＣＯ３（Ｏｍｙａ  Ｉｎｃ．ＵＳＡからのＯｍｙａ  Ｆ−ＦＬグレード、中央径＝１．４μｍ、２μｍよりも６０％微細、及び１μｍよりも４０％微細）またはコーティングされたＣａＣＯ３（Ｏｍｙａ  Ｉｎｃ．ＵＳＡからのＯｍｙａ  ＦＴ−ＦＬグレード、ステアリン酸カルシウムでコーティングされる、中央径＝１．４μｍ、２μｍよりも６０％微細、及び１μｍよりも４０％微細）のいずれかを用いた、３３ＭＰａ１／２のハンセン溶解度パラメータを有する、ＤＯＷＬＥＸ（商標）２０４５Ｇ線状低密度ポリエチレン（Ｔｈｅ  Ｄｏｗ  Ｃｈｅｍｉｃａｌ  Ｃｏｍｐａｎｙによって製造される、密度＝０．９２０ｇ／ｃｃ及びメルトインデックス＝１．０ｇ／１０分）、ならびにポリエチレングリコールＰＥＧ  ＣＡＲＢＯＷＡＸ（商標）８０００（Ｔｈｅ  Ｄｏｗ  Ｃｈｅｍｉｃａｌ  Ｃｏｍｐａｎｙによって製造される、薄片形態、分子量範囲７０００〜９０００ｇ／モル）を用いた様々な配合物が、Ｈａａｋｅ  Ｒｈｅｏｃｏｒｄ混合ボウル（Ｈａａｋｅ  Ｐｏｌｙｌａｂｓ  Ｓｙｓｔｅｍｓ）を使用して、１０分間１６０℃で溶融ブレンドされる。スクリュー速度は、５０ｒｐｍに設定される。重量に基づくブレンドの組成が表Ｉに列挙される。
【００３９】
ブレンドは、Ｃａｒｖｅｒ  圧縮成形プレスを使用して、２つのＭｙｌａｒ  フィルム間の約１０ミルの試料中に圧縮成形される。この厚さの試料が本発明の範囲外である一方で、データは、ＷＶＴＲにおける主要な傾向を例示する。試料は、最初に２分間１９０℃予熱され、続いて、３分間３０００ｌｂ、３分間１００００ｌｂ、及び１分間２００００ｌｂの圧力下で圧縮される。圧縮後、試料は取り出され、冷間圧縮成形盤の別のセット中で急冷される。
【００４０】
圧縮成形シートのＷＶＴＲは、ＡＳＴＭ  Ｅ３９８−０３に従って、３８℃でＬｙｓｓｙ  Ｌ８０−４０００Ｋ装置を使用して試験される。水蒸気の透過速度は、一方の側で１００％及びもう一方の側で１０％の相対湿度で測定される。試料の面積は、５０ｃｍ２である。得られたＷＶＴＲをｇミル／ｍ２日の単位の透過係数として表し、表Ｉに示される。５０％ＣａＣＯ３を有し、ＰＥＧを有しない試料（番号１．４）は、９．６ｇミル／ｍ２日の透過係数を有する。５重量％のＰＥＧ（番号１．５）の添加後、透過係数は、４３６ｇミル／ｍ２日まで劇的に増加する。ＰＥＧ含有量を１５重量％まで増加させること（番号１．７）は、透過係数を２１４９ｇミル／ｍ２日まで増加させる。固定されたＰＥＧレベルで、配合物中のＣａＣＯ３レベルを変化させることもまた、ブレンドの透過係数に対する効果を示す。例えば、１０％ＰＥＧレベルにおいて、４０から５０、次いで６０重量％までＣａＣＯ３含有量を増加させること（番号１．２、番号１．６、及び番号１．９）は、１０５６から１３１５、次いで２２１３ｇミル／ｍ２日まで増加する透過係数をもたらす。
【００４１】
コーティングされていないＣａＣＯ３よりもむしろ、配合物中のコーティングされたＣａＣＯ３の使用は、実施例番号１．４、１．６、及び１．１１に関するデータの比較で明らかなように、ＷＶＴＲ向上に対するＰＥＧ添加の効果を完全に低減する。同じ配合比における、１３１５ｇミル／ｍ２日の透過係数の、コーティングされていないＣａＣＯ３で調製された実施例番号１．６と比較して、コーティングされたＣａＣＯ３の使用、実施例番号１．１１は、係数を、配合物中にＰＥＧを有しなかった実施例番号１．４に匹敵するレベル、１７ｇミル／ｍ２日まで低減した。ＷＶＴＲの向上におけるコーティングされたＣａＣＯ３の観察された効果のなさは、充填剤とＰＥＧとの間の好ましい相互作用の欠如に起因し、それは、疎水性ポリオレフィンマトリクス内の親水性官能基を通してＰＥＧと有利に相互作用する、コーティングされていないＣａＣＯ３を使用することで得られる微細分散よりもむしろ、得られる形態においてＰＥＧの粗い液滴をもたらす。
【００４２】
ブレンドの形態は、５ｋＶの加速電圧、６ｍｍの作動距離で動作する、ＦＥＩ  Ｎｏｖａ  ６００  走査型電子顕微鏡（ＳＥＭ）を用いて調査される。圧縮成形された試料は、滑らかな断面を得るために、厚さ方向にわたって−１２０℃でミクロトーム切断される。次いで、断面は、それがイリジウムでコーティングされ、ＳＥＭ試料台上に配置される前に、ＣａＣＯ３及びＰＥＧ相を除去するために、ＨＣｌ溶液（試薬グレード、約３７％）で洗浄される。
【００４３】
図１は、ＰＥＧ及びＣａＣＯ３の除去後の実施例番号１．６及び１．１１の形態を示す。残った空洞のサイズスケールが、実施例番号１．６に対するＣａＣＯ３のものに匹敵する一方で、実施例番号１．１１に対する顕微鏡写真では見られない大きな液滴領域は、大きなＰＥＧ領域をもたらす混合物中のＰＥＧの不十分な分散を示す。いかなる特定の理論によっても束縛されることなく、コーティングされたＣａＣＯ３を有するそのような配合物中のＷＶＴＲの向上の欠如は、ポリエチレンなどのそうでなければ良好な水分バリア材料における、高度に透水性の親水性ポリマー領域間の結合性の欠如に起因する。対照的に、親水性表面機能性を有する充填剤を使用して得られるＰＥＧの微細分散は、配合物中の所与の量のＰＥＧに対する水分のはるかに高い透過を可能にする。
【００４４】
【表Ｉ】
0006580036.tif 000002
【００４５】
実施例２：
ＤＯＷＬＥＸ（商標）２０４５Ｇ（実施例１にあるような）、ポリエチレングリコールＣａｒｂｏｗａｘ（商標）１４５０（Ｔｈｅ  Ｄｏｗ  Ｃｈｅｍｉｃａｌ  Ｃｏｍｐａｎｙによって製造される、薄片形態、分子量範囲１３０５〜１５９５ｇ／モル）、ならびに１．１ミクロンの平均粒径及び４ミクロンよりも９５％微細（両方ともＳｅｄｉｇｒａｐｈによる測定）のコーティングされていないＣａＣＯ３（Ｊ．Ｍ．Ｈｕｂｅｒ  Ｃｏｒｐ．，ＵＳＡによって供給されるＨｕｂｅｒｃａｒｂ  Ｑ１グレード）が、実施例１に記載されるプロトコルによって、溶融混合され、約１０ミルの厚さの試料に成形される。この厚さのフィルムが本発明の範囲外である一方で、データは、より高いレベルの充填剤におけるＷＶＴＲの増加の傾向を実証する。ＷＶＴＲは、一方の側で１００％及びもう一方の側で０％の相対湿度で、３８℃において、Ｍｏｃｏｎ  Ｗ７００測定装置を使用して、ＡＳＴＭ  Ｆ１２４９−０６に従って測定される。データは表中に示されないが、ＰＥＧ及びＬＬＤＰＥのブレンドを用いるが充填剤なしで作製されるフィルムは、ＬＬＤＰＥのみを含むフィルムと比較して、ＷＶＴＲの実質的な変化を示さない。実施例１及び実施例２に関するデータが、測定方法の差によって直接的に比較可能ではないことに留意されたい。
【００４６】
【表ＩＩ】
0006580036.tif 000003
【００４７】
結果は、最大で２５％のＣａＣＯ３レベルが、配合物中の親水性ポリマーの１３％の存在にもかかわらず、純ポリエチレンと比較して、ＷＶＴＲのわずかな増加しかもたらさないことを示す。より高いＣａＣＯ３の添加レベル及び同等のＰＥＧレベルにおいて、ＷＶＴ係数は著しく増加し、５０％のＣａＣＯ３で８０６０ｇミル／ｍ２日に達する。この値は、農産物包装で使用される対象のナイロン制御フィルムのものよりもほぼ１桁大きく、報告されたＷＶ透過係数は約９００ｇミル／ｍ２日である。この実施例もまた、親水性ポリマーのみの添加が、単独でＷＶＴＲを高めるには十分ではないことを例示する。むしろ、配合物中のＣａＣＯ３のレベルもまた、所望のＷＶＴＲを達成するために重要な変数である。
【００４８】
実施例３：インフレーションフィルム
実施例１に記載される成分を使用した２つの配合物が、２軸押出配合によって調製され、インフレーションフィルムにされる。約２８０℃の溶融温度、及び約４０ｌｂ／時の出力速度で、ＺＳＫ２６２軸押出機（Ｌ／Ｄ＝６０及びＤ＝２６ｍｍ）上で実施される。配合比は表ＩＩＩに示される。配合されたペレットは、約１２時間８０℃で乾燥され、フィルム押出前に５０ｐｐｍ以下の残留水分レベルを確実にする。１軸押出機（Ｄ＝１．２インチ及びＬ／Ｄ＝３０、１０ｌｂ／時のスループット）、ならびに７０ミルのダイギャップを有する３インチの直径のダイを備えた、Ｋｉｌｌｉｏｎインフレーションフィルムライン上で、単層インフレーションフィルムが作製される。溶融温度は１６２℃である。ブローアップ比は２．５であり、フィルムの厚さは約３ミルである。試料は、ＷＶＴＲ測定のためにインフレーションフィルムから切断される。ＷＶＴＲ結果は表ＩＩＩに示される。ＷＶＴＲは、一方の側で１００％及びもう一方の側で０％の相対湿度で、３８℃において、Ｍｏｃｏｎ  Ｗ７００測定装置を使用して、ＡＳＴＭ  Ｆ１２４９−０６に従って測定される。
【００４９】
【表ＩＩＩ】
0006580036.tif 000004
【００５０】
実施例４：流延フィルム
実施例４に記載される同じ化合物が、１軸押出機（Ｌ／Ｄ＝２５及びＤ＝３０ｍｍ）、ならびに１０ミルのダイギャップを有する１２インチ幅の流延ダイを備えた、Ｄｒ．Ｃｏｌｌｉｎ流延フィルムラインを使用して、流延フィルムにされる。出力速度は７．５ｋｇ／時である。溶融温度は約１６５℃である。流延フィルムは、表ＩＶに示されるように種々の厚さで作製される。ＷＶＴＲは、一方の側で１００％及びもう一方の側で０％の相対湿度で、３８℃において、Ｍｏｃｏｎ  Ｗ７００測定装置を使用して、ＡＳＴＭ  Ｆ１２４９−０６に従って測定される。
【００５１】
【表ＩＶ】
0006580036.tif 000005
【００５２】
実施例５：流延フィルム
実施例４に記載される同じプロトコルを使用して、ＤＯＷＬＥＸ（商標）２０３５Ｇ及びＤｏｗ  ＬＤＰＥ  ６２１Ｉを特徴とする追加の組成物を評価した。ＤＯＷＬＥＸ（商標）２０３５Ｇは、０．９１９ｇ／ｃｃの密度及び６ＭＩの線状低密度ポリエチレン（Ｔｈｅ  Ｄｏｗ  Ｃｈｅｍｉｃａｌ  Ｃｏｍｐａｎｙによって製造される）である。ＬＤＰＥ  ６２１Ｉは、０．９１８ｇ／ｃｃ及び２．３ＭＩの高圧低密度ポリエチレンである。
【００５３】
【表Ｖ】
0006580036.tif 000006
【００５４】
実施例６：親水性ポリマーとしてＴＰＵを有するインフレーションフィルム
ＤＯＷＬＥＸ（商標）２０４５Ｇ（実施例１を参照されたい）及びコーティングされていないＣａＣＯ３  Ｈｕｂｅｒｃａｒｂ  Ｑ１（実施例２を参照されたい）が、親水性ポリマーとして、２０ＭＰａ１／２のハンセン溶解度パラメータを有する熱可塑性ポリウレタン、ＴＰＵ  ２１０３−７０Ａ（Ｌｕｂｒｉｚｏｌによって販売される）と配合される。１つの配合物がＴＰＵのみで調製される一方で、もう１つの配合物は、相溶化剤として使用される追加の樹脂、ＡＭＰＬＩＦＹ（商標）ＧＲ２０５を含有する。（ＡＭＰＬＩＦＹ（商標）ＧＲ  ２０５官能性ポリマーは、得られるＭＩが２ＭＩ及び密度が０．９６０ｇ／ｃｃの無水マレイン酸（１．２重量％）グラフト化高密度ポリエチレンである。
【００５５】
Ｃｏｐｅｒｉｏｎ  Ｃｏｍｐａｎｙによって製造される２５ｍｍの２軸押出機が使用され、それはモデルＺＳＫ−２５  ６０Ｌ／Ｄである。配合条件は表ＩＶに示される。配合されたペレットは、約１２時間８０℃で乾燥され、フィルム押出前に５０ｐｐｍ以下の残留水分レベルを確実にする。
【００５６】
約１０ｌｂ／時のスループットの１．２５インチの１軸押出機、及び７０ミルのダイギャップを有する３インチの直径のダイを備えた、Ｋｉｌｌｉｏｎインフレーションフィルムライン上で、単層インフレーションフィルムが作製される。溶融温度は３４３°Ｆに設定される。ブローアップ比は２．５である。フィルムは、１〜２ミルの厚さを有する。正確なフィルムゲージは表Ｖに示される。試料は、ＷＶＴＲ測定のためにインフレーションフィルムから切断される。ＷＶＴ係数結果は表ＩＩに示される。ＷＶＴＲは、一方の側で１００％及びもう一方の側で０％の相対湿度で、３８℃において、Ｍｏｃｏｎ  Ｗ７００測定装置を使用して、ＡＳＴＭ  Ｆ１２４９−０６に従って測定される。
【００５７】
【表ＶＩ】
0006580036.tif 000007
【００５８】
以下の実施形態は、本発明の範囲内と見なされ、出願者らは、特許請求の範囲を修正する権利、または特許請求の範囲の現在のリストにまだ明示的に列挙されていないこれらの実施形態のいずれかを具体的に請求する１つ以上の追加の出願書を出願する権利を有する。さらに、以下の実施形態が論理的に矛盾しない任意の方法で組み合わされ得ることが考慮される。本願発明には以下の態様が含まれる。
項１．
向上された水蒸気透過速度のフィルムのための配合化合物であって、
ｂ）ポリオレフィンポリマーと、
ｃ）前記フィルムの１〜５０重量パーセントの親水性ポリマーと、
ｄ）３０〜８５重量パーセントの親水性表面機能性を有する充填剤と、を含む、前記配合化合物。
項２．
向上された水蒸気透過速度を必要とする用途に好適なフィルムであって、項１に記載の前記配合化合物を含み、１５０ミクロン以下の厚さを有する、前記フィルム。
項３．
前記ポリオレフィンポリマーは、ポリエチレンまたはポリプロピレンホモポリマーまたはランダムコポリマーもしくはブロックコポリマーである、項２に記載の前記フィルム。
項４．
前記親水性ポリマーは、ポリ（エチレングリコール）、ポリエチレンオキシド、ポリプロピレングリコール、及びこれらのコポリマー、ポリビニルアルコール、ポリビニルアセテート、熱可塑性ポリウレタン、ならびにこれらの組み合わせからなる群から選択される、項２に記載の前記フィルム。
項５．
前記フィルムは、１〜１５重量％の前記親水性ポリマーを含む、項２に記載の前記フィルム。
項６．
相溶化剤（ｃｏｍｐａｔａｂｉｌｉｚｅｒ）をさらに含む、項２に記載の前記フィルム。
項７．
前記相溶化剤（ｃｏｍｐａｔａｂｉｌｉｚｅｒ）は、ベース樹脂を含み、前記ベース樹脂は、ポリエチレン、ポリプロピレン、（ホモポリマーまたはコポリマー）、及びエチレンビニルアセテートコポリマーからなる群から選択される、項６に記載の前記フィルム。
項８．
前記ベース樹脂は、無水マレイン酸でグラフトされており、前記無水マレイン酸の含有量は、前記最終フィルム中１％未満である、項７に記載の前記フィルム。
項９．
前記充填剤は、炭酸カルシウム、マイカ、カオリン、パーライト、珪藻土、ドロマイト、炭酸マグネシウム、硫酸カルシウム、硫酸バリウム、ガラス及びセラミックビーズ、天然及び合成シリカ、三水酸化アルミニウム、三水酸化マグネシウム、珪灰石、ウィスカー、木粉、リグニン、デンプン、ならびにこれらの組み合わせからなる群から選択される、項２に記載の前記フィルム。
項１０．
前記充填剤は、コーティングされていない炭酸カルシウムである、項９に記載の前記フィルム。
項１１．
前記充填剤は、前記フィルムの２５〜７５重量パーセントの量で存在する、項２に記載の前記フィルム。
項１２．
前記充填剤は、３０％〜最大で６５％の量で存在する、項１１に記載の前記フィルム。
項１３．
スリップ剤、粘着防止剤、酸化防止剤、色素、加工助剤、帯電防止剤、光促進剤、亜リン酸、粘着添加剤、色素、着色料、難燃剤、殺生物剤、及び抗菌剤からなる群から選択される、１つ以上の添加剤をさらに含む、項２に記載の前記フィルム。
項１４．
前記フィルムが１〜６ミルの厚さ、及び１００〜１０００ｇ／ｍ２日（ＷＶＴＲ）のＷＶＴＲを有することを特徴とする、項２に記載の前記フィルム。
項１５．
前記フィルムが０．２〜１．５ミルの厚さ、及び１０００ｇ・／ｍ２／日〜最大で２００００ｇ・／ｍ２／日のＷＶＴＲを有することを特徴とする、項２に記載の前記フィルム。
項１６．
前記フィルムは、基板に押出コーティングまたは結合される、項２に記載の前記フィルム。
項１７．
前記基板もまた、透湿性である、項１６に記載の前記フィルム。
項１８．
１つ以上の追加のポリマー材料をさらに含む、項２に記載の前記フィルム。
項１９．
衛生用途のための、項２に記載のフィルムの前記使用。
項２０．
農産物包装のための、項２に記載のフィルムの前記使用。
【００５９】
１．向上された水蒸気透過速度フィルムのための配合化合物であって、
ａ）ポリオレフィンポリマーと、
ｂ）該フィルムの１〜５０重量パーセントの親水性ポリマーと、
ｃ）３０〜８５重量パーセントの親水性表面機能性を有する充填剤と、を含む、配合化合物。
【００６０】
２．向上された水蒸気透過速度を必要とする用途に好適なフィルムであって、実施形態１に記載の該配合化合物を含み、１２５ミクロン以下の厚さを有する、該フィルム。
【００６１】
３．該ポリオレフィンポリマーは、ポリエチレンまたはポリプロピレンホモポリマーまたはランダムコポリマーもしくはブロックコポリマーである、実施形態２に記載の該フィルムまたは実施形態１に記載の該化合物。
【００６２】
４．該親水性ポリマーは、ポリ（エチレングリコール）、ポリエチレンオキシド、ポリプロピレングリコール、及びこれらのコポリマー、ポリビニルアルコール、ポリビニルアセテート、熱可塑性ポリウレタン、ならびにこれらの組み合わせからなる群から選択される、実施形態２に記載の該フィルムまたは実施形態１に記載の該化合物。
【００６３】
５．該フィルムまたは化合物は、１〜１５重量％の該親水性ポリマーを含む、実施形態２に記載の該フィルムまたは実施形態１に記載の該化合物。
【００６４】
６．相溶化剤（ｃｏｍｐａｔａｂｉｌｉｚｅｒ）をさらに含む、実施形態２に記載の該フィルムまたは実施形態１に記載の該化合物。
【００６５】
７．該相溶化剤（ｃｏｍｐａｔａｂｉｌｉｚｅｒ）は、ベース樹脂を含み、前記ベース樹脂は、ポリエチレン、ポリプロピレン、（ホモポリマーまたはコポリマー）、及びエチレンビニルアセテートコポリマーからなる群から選択される、実施形態６に記載の該フィルムまたは化合物。
【００６６】
８．該ベース樹脂は、無水マレイン酸でグラフトされており、該無水マレイン酸の含有量は、該最終フィルム中１％未満である、実施形態７に記載の該フィルムまたは実施形態１に記載の該化合物。
【００６７】
９．該充填剤は、炭酸カルシウム、マイカ、カオリン、粘土、パーライト、珪藻土、ドロマイト、炭酸マグネシウム、硫酸カルシウム、硫酸バリウム、ガラス及びセラミックビーズ、天然及び合成シリカ、三水酸化アルミニウム、三水酸化マグネシウム、珪灰石、ウィスカー、木粉、リグニン、デンプン、ならびにこれらの組み合わせからなる群から選択される、実施形態２に記載の該フィルムまたは実施形態１に記載の該化合物。
【００６８】
１０．該充填剤は、コーティングされていない炭酸カルシウムである、実施形態９に記載の該フィルムまたは化合物。
【００６９】
１１．該充填剤は、該フィルムの２５〜７５重量パーセントの量で存在する、実施形態２に記載の該フィルムまたは実施形態１に記載の該化合物。
【００７０】
１２．該充填剤は、３０％〜最大で６５％の量で存在する、実施形態１１に記載の該フィルムまたは化合物。
【００７１】
１３．スリップ剤、粘着防止剤、酸化防止剤、色素、加工助剤、帯電防止剤、光促進剤からなる群から選択される、１つ以上の添加剤をさらに含む、実施形態２に記載の該フィルムまたは実施形態１に記載の該化合物。
【００７２】
１４．該フィルムが１〜６ミルの厚さ、及び１００〜１０００ｇ／ｍ２日（ＷＶＴＲ）のＷＶＴＲを有することを特徴とする、実施形態２に記載の該フィルム。
【００７３】
１５．１〜４ミルの厚さを有する、実施形態１４の該フィルム。
【００７４】
１６．１〜２ミルの厚さを有する、実施形態１５の該フィルム。
【００７５】
１７．該フィルムが０．２〜１．５ミルの厚さ、及び１０００ｇ／ｍ２／日〜最大で２００００ｇ／ｍ２／日のＷＶＴＲを有することを特徴とする、実施形態２の該フィルム。
【００７６】
１８．該フィルムが０．２〜１．５ミルの厚さ、及び１００ｇ／ｍ２／日〜最大で１５０ｇ／ｍ２／日のＷＶＴＲを有することを特徴とする、実施形態２の該フィルム。
【００７７】
１９．該フィルムは、流延フィルムである、実施形態２の該フィルム。
【００７８】
２０．該フィルムは、インフレーションフィルムである、実施形態２の該フィルム。
【００７９】
２１．該フィルムは、基板上に押出コーティングされる、実施形態２の該フィルム。
【００８０】
２２．該フィルムは、基板に結合される、実施形態２の該フィルム。
【００８１】
２３．該結合方法は、熱、超音波、もしくは接着接合、またはこれらの組み合わせからなる群から選択される、実施形態２１の該フィルム。
【００８２】
２４．該基板もまた透湿性である、実施形態２０の該フィルム。
【００８３】
２５．該基板は、不織布または織布である、実施形態２０の該フィルム。
【００８４】
２６．１つ以上の追加のポリマー材料をさらに含む、実施形態２の該フィルムまたは実施形態１の該化合物。
【００８５】
２７．衛生用途のための実施形態１７に記載されるフィルムの該使用。
【００８６】
２８．ハウスラップ用途のための実施形態１８に記載されるフィルムの該使用。
【００８７】
２９．農産物包装のための実施形態１４に記載されるフィルムの該使用。
【図１】
0006580036.tif 000008